(57)【要約】【課題】解像度が高い複写機を利用した偽造物を容易に判別することができる偽造防止用インクを提供する。【解決手段】パール顔料と蛍光顔料とを混合した偽造防止用インクにより、パール顔料特有の光輝性があり見る角度により色彩が異なる性質と、蛍光顔料特有の鮮明な色彩を放つ性質とにより複写物の判定が容易となる。また、カラーコピー機による色再現が困難で、蛍光ペン用いた偽造印刷物も困難となり、目視による複写物か否かの判断が容易となる。【選択図】　　　　図１
2004002565.tif 000002
【特許請求の範囲】
【請求項１】
少なくとも蛍光顔料とパール顔料とバインダ樹脂とを混合したインキであって、前記バインダ樹脂に対する前記蛍光顔料および前記パール顔料の割合が、前記バインダ樹脂１００に対して、前記蛍光顔料および前記パール顔料が２５から１５０の範囲にあることを特徴とする偽造防止インキ。
【請求項２】
前記蛍光顔料と前記パール顔料との混合比（重量比）が５０（蛍光顔料）：５０（パール顔料）から３（蛍光顔料）：９７（パール顔料）の範囲にあることを特徴とする請求項１記載の偽造防止インキ。
【請求項３】
前記蛍光顔料の色相と前記パール顔料の色相とが、補色の関係にあることを特徴とする請求項１または２記載の偽造防止インキ。
【請求項４】
前記蛍光顔料は、光を受けた特定の波長のみを反射し、前記蛍光顔料が吸収した、特定波長以外の大部分を反射光と同位相の波長光として放出することを特徴とする請求項１乃至３の何れか１項に記載の偽造防止インキ。
【請求項５】
請求項１乃至４のいずれか１項に記載の偽造防止インキを用いて１μｍから５μｍの厚さの偽造防止層を形成したことを特徴とする偽造防止印刷物。
【発明の詳細な説明】
【０００１】
【発明の属する技術分野】
本発明は、定期券、入場券、金券類等の有価印刷物において、カラー複写機による複写偽造を防止する偽造防止インキおよびこのインキを用いて印刷した偽造防止印刷物に関する。
【０００２】
【従来の技術】
従来、乗車券、定期券、株券、商品券等種々の有価印刷物には、偽造防止の観点から、細かい文字やマーク等の地紋が印字面に印刷されていた。しかし、近年の印刷技術の発達に伴い、偽造印刷物を容易に作成可能な状況となっている。
【０００３】
例えば、カラー複写機を用いて単純に印刷物を複写することで容易に偽造した印刷物が作成可能となり、また、パーソナルコンピュータ、カラープリンタ及びカラースキャナを用いて印刷物を読み取った後、印刷機を用いることで更に巧妙に偽造した印刷物が作成可能となった。このため多少の地紋や細かいマーク程度では、同程度の偽造印刷物が作成されてしまい、目視による偽造印刷物か否かの判断が困難となる問題があった。
【０００４】
そこで上記のような問題を解決する偽造防止の処理を施した印刷物が要求されており、その従来例として特開平９−２６７５９２号公報の「偽造防止インキおよび偽造防止用印刷物」が挙げられる。
【０００５】
従来例は、任意の有色色料と複写時の反射光量を増加させるパール顔料を含有させたインキを用いて印刷することで、偽造防止インキを施した部分の分光反射率が高い印刷物を得る。該印刷物をカラー複写機において複写すると、有色成分内における特定の色成分が再現できなくなり、元の印刷物と比較すると変色した複写物が得られるため、目視による複写物であるか否かの識別が容易となる。以下、従来例におけるカラー複写機の色再現について詳細に説明する。
【０００６】
例えば、カラー複写機は、原稿である印刷物に光を当てて、その反射光を赤（Ｒ）、緑（Ｇ）、青（Ｂ）の３種類の色フィルターで色の分解を行い、シアン（Ｃ）、マゼンタ（Ｍ）、イエロー（Ｙ）の３原色成分を抽出し、更にこの３原色成分に対応する各色トナー、場合によりブラック（Ｋ）を加えた４色のトナーにより原稿である印刷物の色再現が行われる。
【０００７】
従来例に示すように、反射光量を増加させるパール顔料を含む偽造防止インキを用いて印刷した印刷物は、３原色内における特定の色分解成分、例えば最も明るい色分解成分であるイエロー（Ｙ）成分が影響を受けてカラー複写機の感光体に認識されにくくなり、他のシアン（Ｃ）、マゼンタ（Ｍ）、とのバランスが崩れて印刷物の色再現が忠実に行われなくなる。
その結果、元の印刷物と比べるとイエロー（Ｙ）成分を含まない色調に変化した複写物として形成されることとなり、複写物であるか否かを容易に判別することができる。
【０００８】
【発明が解決しようとする課題】
しかしながら上記記載した従来例では、元の印刷物と異なる色調に変色して複写されるものの、元の印刷物と同じ柄が複写・再現されることから、カラー複写機にて複写した際、元の印刷物の色調を知らなければ、元の印刷物と複写物との識別が困難となる。また、カラー複写機の精度が向上するに従い、複写されたものが元の印刷物と類似する色調に再現されてしまうおそれがあった。
【０００９】
本発明は上記事情に鑑みてなされたものであり、解像度が高いカラー複写機により複写されたものを容易に判別することができる偽造防止インキおよびこの偽造防止インキを用いて形成した偽造防止印刷物を提供することを目的とするものである。
【００１０】
【課題を解決するための手段】
かかる目的を達成するために請求項１記載の偽造防止インキは、少なくとも蛍光顔料とパール顔料とバインダ樹脂とを混合したインキであって、前記バインダ樹脂に対する前記蛍光顔料および前記パール顔料の割合が、前記バインダ樹脂１００に対して、前記蛍光顔料および前記パール顔料が２５から１５０の範囲にあることを特徴とする。
【００１１】
請求項２記載の発明は、請求項１記載の偽造防止インキにおいて、蛍光顔料とパール顔料との混合比（重量比）が５０（蛍光顔料）：５０（パール顔料）から３（蛍光顔料）：９７（パール顔料）の範囲にあることを特徴とする。
【００１２】
請求項３記載の発明は、請求項１または２記載の偽造防止インキにおいて、蛍光顔料の色相とパール顔料の色相とが、補色の関係にあることを特徴とする。
【００１３】
請求項４の記載の発明は、請求項１乃至３の何れか１項に記載の偽造防止インキにおいて、蛍光顔料は、特定の波長のみを反射し、蛍光顔料が吸収した、特定波長以外の大部分を反射光と同位相の波長光として放出することを特徴とする。
【００１４】
請求項５記載の偽造防止印刷物は、請求項１乃至４のいずれか１項に記載の偽造防止インキを用いて１μｍから５μｍの厚さの偽造防止層を形成したことを特徴とする。
【００１５】
【発明の実施の形態】
以下、添付図面を参照しながら本発明にかかる偽造防止インキおよび偽造防止印刷物における実施の形態について詳細に説明する。
【００１６】
本発明において、例えば、図１〜図４に示すような偽造防止印刷物を形成することができる。
【００１７】
図１は、基材１上に熱転写リボンによる印字を行うための印字記録層２を設け、その印字記録層２上に地紋印刷等の印刷層３及び本発明の偽造防止インキを用いて形成した偽造防止層４を併設したものである。
【００１８】
図２は、基材１上に熱転写リボンによる印字を行うための印字記録層２、地紋印刷等の印刷層３を順次設け、印刷層３上の一部に本発明の偽造防止インキを用いて形成した偽造防止層４を設けたものである。
【００１９】
図３は、基材１上に熱転写リボンによる印字を行うための印字記録層２、偽造防止層４を順次設け、本発明の偽造防止インキを用いて形成した偽造防止層４上の一部に印刷層３を設けたものである。
【００２０】
図４は、基材１の一方の面に熱転写リボンによる印字を行うための印字記録層２を設け、その印字記録層２上に地紋印刷等の印刷層３及び本発明の偽造防止インキを用いて形成した偽造防止層４を併設し、基材１のもう一方の面に磁気記録層６及び保護層５を順次設けたものである。
【００２１】
本発明において、基材１は、紙や、合成紙、ポリエチレンテレフタレート（ＰＥＴ）等や生分解性のプラスチックシートを用いることができる。また、印字記録層２としては、エポキシ樹脂（ジャパンエポキシレジン（株）製：エピコート１００７／Ｔｇ＝７０℃）を６５重量部、ポリエステル樹脂（東洋紡（株）製：ポリエステルＲＶ２００／Ｔｇ＝６７℃）を５重量部、ポリエステルウレタン樹脂（東洋紡（株）製：ポリエステルＵＲ５５３７／Ｔｇ＝４６℃）を３０重量部、融点が１３０℃のポリエチレンワックスを５重量部混合したものを用いることができる。なお、印字記録層２の厚みは、約５μｍ程度である。
【００２２】
また、印刷層３としては、ＵＶオフセットインキ（東洋インキ製造（株）製：ＦＤカルトン−Ｐ／青色）を用いることができる。保護層５としては、ＯＰニス（Ｔ＆Ｋ　ＴＯＫＡ（株）製：ＵＶ特カードＯＰニス）を用いることができる。なお、印刷層３及び保護層５の厚みとしては、何れも１μｍ程度である。
【００２３】
また、磁気記録層６に用いる磁性材料としては、残留磁束密度：１．３Ｍｘ／ｃｍ、保磁力：２７５０エルステッド、角型比：０．８５のＢａ−フェライトを用いることができる。この磁性材料を任意のバインダ樹脂と溶剤に分散したものを基材１に塗布することで、厚み１２μｍ程度の磁気記録層６を得ることができる。なお、これらは、何れも一例を示すもので、これらに限られるものではなく、同様の特性が得られる範囲で、公知の材料を用いて形成することができる。
【００２４】
本発明における偽造防止層４を形成するための偽造防止インキの組成は少なくともバインダ樹脂と、蛍光顔料と、パール顔料と、溶剤とを有し構成された偽造防止インキである。蛍光顔料およびパール顔料は、本発明の偽造防止インキの基本色相を成すものであり、様々な色材で構成することができる。以下本発明における偽造防止インキを構成する材料について、以下に説明する。
【００２５】
蛍光顔料は、光を受けた特定の波長のみを反射し、蛍光顔料が吸収した、特定波長以外の大部分を熱に変換せず、反射光と同位相の波長光として放出することにより、蛍光顔料から反射される光が増幅される。このように、蛍光顔料は、可視光線の波長を反射光として同波長の可視光線に変化させることで、蛍光顔料の表面に見られる色は反射光と放射光とが重複し、極めて鮮明な色彩の反射光を得ることができる。このため、蛍光顔料を用いることで、複写時において反射光となる色彩が増幅され、カラー複写機で複写した際、元の印刷物の色相を再現することが困難となる。
【００２６】
また、本発明の蛍光顔料としては、可視光を照射することにより容易に判別できる発光性を有するものであれば特に限定されるものではない。但し、使用する観点からすれば、長期に蛍光発色性を保持できる蛍光顔料がより好ましい。
【００２７】
例えば、有機系の蛍光顔料として、ウラニン、エオシン、ジアミノチルベン、チオフラビンＴ、ローダミンＢ、インターナショナルオレンジ等が挙げられる。また、無機系の蛍光顔料として、タングステン酸カルシウム、鉛含有ケイ酸バリウム、ユーロピウム含有リン酸ストロンチウム、ユーロピウム含有イットリア、ユーロピウム含有銅、ユーロピウム含有銀、ユーロピウム含有マンガン、ユーロピウム含有アルミニウム等を挙げることができる。但し、これらの具体例に限定されるものではない。
【００２８】
そのような蛍光顔料として、例えば、エポカラー（昼光蛍光顔料）ＦＰシリーズを使用することができる。そのような蛍光顔料としては、ＦＺ−２０００、ＦＺ−３０４０、ＦＺ−５０００、ＦＺ−６０００各シリーズ、ＦＡ−４０、ＦＡ−２００各シリーズ、ＦＭ１０シリーズ、ＦＸ３００各シリーズ、ＳＢ−１０各シリーズ、ＳＷ−１０各シーズ、ＳＰ−１０各シリーズ、ＳＧ−５００各シリーズ、ＳＦ−５０００、ＳＦ−７０００各シリーズ（以上、商品名：シンロイヒ（株）製）、ＮＫＰ―４０００、ＮＫＰ―８３００、ＮＫＰ―９２００、ＮＫＰ―９５００・Ｃ、ＮＫＰ―９６００各シリーズ、ＮＫＶ−Ｓシリーズ、ＮＫＶ−Ｓシリーズ、ＮＫＷ−２０００（以上、商品名：日本蛍光（株）製）、Ｔシリーズ、ＧＴシリーズ（以上、商品名：デイグロカラー（株）製）等が挙げられる。
【００２９】
次に、本発明で使用するパール顔料について説明する。
パール顔料としては、被覆された酸化チタンの厚さを変えたり酸化鉄を用いることで、虹彩色（干渉色）を有するものや着色されたものが挙げられるが、本発明において使用する蛍光顔料の色相を損なわない限り、いずれのパール顔料も使用可能である。パール顔料は、光の干渉作用に基づいて真珠光沢を有する顔料であって、例えば、魚の鱗から採取される天然真珠光沢顔料や天然もしくは合成の雲母を主成分としてこれらの表面を二酸化チタン、酸化鉄、酸化スズ等の金属酸化物または各種顔料で被覆したものが用いられる。特に、雲母粉の表面をチタン化合物で被覆したものが適している。
【００３０】
また、雲母の外側にコーティングされた酸化チタン等の金属酸化膜は、雲母の耐候性を高めると共に、光沢の幅を広める役目も受け持つ。これは雲母と金属酸化膜が組合わされた際、雲母と金属酸化膜との屈折率の差が大きくなることにより、入射した白色光の反射量が多く、同時に雲母と金属酸化膜との界面において副屈折が起こり、二色性変色効果をより顕著なものとすることができる。
【００３１】
パール顔料は、アスペクト比（顔料の厚みと幅の比）が高いものがリーフィング効果（パール顔料が、あたかも木の葉が重なったように積層される様）により、二色性変色効果（印刷層が見る角度により異なった色相に見える効果）が得られ、また、パール顔料の粒径としては、３〜１５０μｍであることが優れた二色性変色効果が得られやすいので好ましく、さらに、光沢や二色性変色効果を考慮すると５〜１２５μｍであることがより好ましい。
パール顔料の粒径が１５０μｍを越えると、パール顔料の光沢が増して光すぎてしまい、印刷物上で再現される色相が見にくくなる。また、３μｍ未満となると光沢が少なく、隠蔽性が大きくなることから、印刷物上のパール顔料の光沢が失われる場合がある。
【００３２】
一例として、雲母チタン系のパール顔料は、雲母粒子表面上の二酸化チタン被覆層の厚さにより様々な干渉色を呈する。以下、雲母粒子表面上を被覆する二酸化チタン（ＴｉＯ２）膜の厚さと色相との関係について説明する。
【００３３】
ＴｉＯ２が１４０ｎｍの場合、反射色は銀色となる。ＴｉＯ２が２１０ｎｍの場合、反射色は金色となり、透過色は紫色となる。ＴｉＯ２が２６５ｎｍの場合、反射色は赤色となり、透過色は緑色となる。ＴｉＯ２が３３０ｎｍの場合、反射色は青色となり、透過色は橙色となる。ＴｉＯ２が３９５ｎｍの場合、反射色は緑色となり、透過色は赤色となる。このように膜厚が厚ければ光沢が強くなり、膜厚が薄ければ光沢が弱くなる。
【００３４】
本発明で使用できるパール顔料として、例えば、「ＳＡ−１００」、「ＳＢ−１００」、「ｓｄ−１００」、「ＳＥ−１００」、「ＳＦ−１００」、「ＳＨ−１００」、「ＹＤ−１００」、「ＲＤ−１００」、「ＲＢＤ−１００」、「ＶＤ−１００」、「ＢＤ−１００」、「ＧＤ−１００」、「ＲＹＤ−１００」、「ＭＭ−１００Ｒ」、「ＭＦ−１００」、「ＭＦ−１００Ｒ」、「ＭＥ−１００」、「ＭＥ−１００Ｒ」、「ＭＳ−１００Ｒ」、「ＭＬ−１００Ｒ」、「ＭＢ−１００Ｒ」、「ＭＧ−１００Ｒ」、「ＭＲ−１００Ｒ」、「ＭＶ−１００Ｒ」、「ＭＲＢ−１００Ｒ」、「ＭＹ−１００Ｒ」、「ＭＤＹ−１００」、「ＭＲＹ−１００」、「ＭＣ−３０３Ｒ」、「ＭＣ−５００」、「ＭＣ−５０２」、「ＭＣ−５０４」（以上、商品名：トピー工業（株）製）、「Ｉｒｉｏｄｉｎ　２０１　Ｒｕｔｉｌｅ　Ｆｉｎｅ　Ｒｅｄ」、「Ｉｒｉｏｄｉｎ　２２１　ＲｕｔｉｌｅＦｉｎｅ　Ｂｌｕｅ」、「Ｉｒｉｏｄｉｎ　２２３　Ｒｕｔｉｌｅ　Ｆｉｎｅ　Ｌｉｌａｃ」、「Ｉｒｉｏｄｉｎ　２３１　Ｆｉｎｅ　Ｇｒｅｅｎ」、「Ｉｒｉｏｄｉｎ　２０５　Ｒｕｔｉｌｅ　Ｐｌａｔｉｎｕｍ　Ｇｏｌｄ」、「Ｉｒｉｏｄｉｎ　２１５　Ｒｕｔｉｌｅ　Ｒｅｄ　Ｐｅｒｌ」、「Ｉｒｉｏｄｉｎ　２１７　Ｒｕｔｉｌｅ　ＣｏｐｐｅｒＰｅａｒｌ」、「Ｉｒｉｏｄｉｎ　２１９　Ｒｕｔｉｌｅ　Ｌｉｌａｃ　Ｐｅａｒｌ」、「Ｉｒｉｏｄｉｎ　２２５　Ｒｕｔｉｌｅ　Ｂｌｕｅ　Ｐｅａｒｌ」、「Ｉｒｉｏｄｉｎ　２３５　Ｒｕｔｉｌｅ　Ｇｒｅｅｎ　Ｐｅａｒｌ」、「Ｉｒｉｏｄｉｎ　２４９　Ｆｌａｓｈ　Ｉｎｔｅｒｆｅｒｅｎｃｅ　Ｇｏｌｄ」、「Ｉｒｉｏｄｉｎ　２５９　Ｆｌａｓｈ　Ｉｎｔｅｒｆｅｒｅｎｃｅ　Ｒｅｄ」、「Ｉｒｉｏｄｉｎ　２８９　Ｆｌａｓｈ　Ｉｎｔｅｒｆｅｒｅｎｃｅ　Ｂｌｕｅ」、「Ｉｒｉｏｄｉｎ　２９９　ＦｌａｓｈＩｎｔｅｒｆｅｒｅｎｃｅ　Ｇｒｅｅｎ」、（以上、商品名：メルク・ジャパン（株）製）等が挙げられる。
本発明においては、蛍光顔料の色相の再現に影響を与えない範囲で、これらのパール顔料を単独もしくは２種類以上を組み合わせて、偽造防止インキとすることができる。但し、上記パール顔料は一例であってこれらに限定されるものではない。
【００３５】
また、本発明の偽造防止印刷物上に印字を施すには、下地層が淡い色のほうが印字した文字等を認識しやすい。しかしながら、淡い色の下地層にパール顔料を施しても、今度はパール顔料特有の色感を認識することが困難となる。このことを考慮してパール顔料の色感と印字する文字等との調整を図り、本発明で使用する蛍光顔料の色相とパール顔料の色相とが補色の関係になるように混合するとよい。蛍光顔料とパール顔料との２色を混ぜ合わせることにより無彩色（黒）を作ることで、パール顔料特有の色感を得ることができる。
【００３６】
本発明で使用するパール顔料としては、薄板状雲母粒子の表面を二酸化チタン等の屈折率の高い金属酸化物で被覆したもので、蛍光顔料を含有し蛍光性を有する着色材の一部としてパール顔料を用いることにより、蛍光発色性を損なうことなく、着色性を向上することができる。
【００３７】
パール顔料は被覆された酸化チタンの厚さを変えたり、酸化鉄を用いることで、虹彩色（干渉色）を有するものや着色されたもの等が挙げられるが、本発明において使用する蛍光顔料の色相を損なわない限りいずれのパール顔料でも使用することが可能となる。
【００３８】
また、パール顔料の使用量は、パール顔料と蛍光顔料との混合比が５０（パール顔料）：５０（蛍光顔料）〜９７（パール顔料）：３（蛍光顔料）の範囲にあることが好ましい。パール顔料が少なすぎるとパール特有の光輝性が得られない。逆に、パール顔料が多すぎると、地紋を形成する印刷面の層が厚くなってしまい、表面に凹凸が発生しやすくなる。
【００３９】
また、同様に本発明の偽造防止層の二色性等の視覚的効果が発生するか否かは、パール顔料の存在率（分布率）に著しく依存するため、偽造防止層を形成するための偽造防止インキ中におけるパール顔料の重量％は任意のものであってはならず、その条件としては、バインダ樹脂１００に対する蛍光顔料およびパール顔料の割合が、２５〜１５０％の範囲にあれば二色性等の視覚的効果が特に効果的に発揮される。これは、２５％未満では蛍光顔料およびパール顔料の両方の色相が見えない。また、１５０％を超えると顔料がバインダ樹脂に対して過剰となるため、塗膜がもろくなる。
【００４０】
また、偽造防止インキ中のパール顔料を構成する雲母を被覆している酸化チタン等の金属酸化物の厚みを変えることにより虹彩色の特定の色相を強調させることができるので偽造防止層上で二色性が強調され、また、本発明の偽造防止印刷物と複写物との違いが拡大し複写物の判定がより容易になる。
【００４１】
本発明の偽造防止インキに含まれるバインダ樹脂としては、ポリエステルウレタン樹脂と塩化ビニル−酢酸ビニル共重合体樹脂とをポリエステルウレタン樹脂：塩化ビニル−酢酸ビニル共重合体樹脂＝１：１の比率（重量比）により混合したものを用いる。
【００４２】
バインダーとなる樹脂としては、ポリ塩化ビニル樹脂、塩化ビニル−酢酸ビニル共重合体樹脂、塩化ビニル−酢酸ビニル−ビニルアルコール共重合体樹脂、塩化ビニル−酢酸ビニル−マレイン酸共重合体樹脂、塩化ビニル−アクリレート共重合体樹脂、ポリ塩化ビニリデン樹脂、塩化ビニリデン−塩化ビニル共重合体樹脂、塩化ビニリデン−アクリロニトニル重合体樹脂、ポリエステル樹脂、ポリアミド樹脂、（メタ）アクリル樹脂、シリコーン樹脂等が挙げられる。
【００４３】
また、インキに含まれる樹脂の透明性は本発明の観点からは必須ではないが、光の反射吸収、屈折等により、印字する文字、図形、記号を具現するため、透明度の高い樹脂を用いることが好ましい。このような透明度の高い樹脂は、好ましくは無色のものが選択されるが、本発明の主旨を変えない範囲内であれば有色のものを適宜加えることも可能である。
【００４４】
また、本発明の偽造防止層を形成する偽造防止インキに含まれる溶剤としては、メチルエチルケトンとトルエンとを用いる。このメチルエチルケトンとトルエンとをメチルエチルケトン：トルエン＝１：１の比率（重量比）により混合したものが印刷時におけるインキ濃度の変化が少ないことから、安定した印刷が行えるので好ましい。
【００４５】
溶剤としては他に、白灯油等の鉱物油系、トルエンやキシレン等の芳香族系、酢酸エチレンやエチルアセテート等のエステル系、メチルエチルケトン、メチルエチルイソブチルケトン等のケトン系、さらにはイソ・プロピル・アルコール等のアルコール系、エチレン、ジ・エチレン等のグリコール系の溶剤が挙げられる。これらの溶剤は２種類以上混合して用いるのが好ましく、溶解性、乾燥性、印刷素材、顔料分散性等により、適宜選択して使用する。
【００４６】
また、この偽造防止インキを用いた印刷方法としては、グラビア印刷、スクリーン印刷、オフセット印刷等の公知の印刷方法を用いて印刷することができる。
【００４７】
また、偽造防止インキを用いて偽造防止印刷物の一部分に偽造防止層を印刷し、他の部分にはパール顔料および蛍光顔料を含まない同色系統の一般の印刷用色インキを用いて印刷したものをカラー複写機により複写すると、複写物は偽造防止インキを用いて印刷した箇所だけが変色することとなり、偽造の発見がより容易となる。
【００４８】
本発明においては、このように偽造防止インキを用いて偽造防止層を形成することにより、解像度の高いカラー複写機による複写の場合でも、容易に偽造を判別することが可能となる。
【００４９】
［実施例］
次に、実施例および比較例を挙げて本発明をさらに具体的に説明する。但し、本発明はこれらの実施例に限定されるものではない。
【００５０】
実施例１〜７は、本発明の偽造防止層を形成するための偽造防止インキに関わるもので、ポリエステルウレタン樹脂と塩化ビニル・酢酸ビニル共重合体と溶剤との混合物中に鱗片状のパール顔料と蛍光顔料とを混合して、偽造防止インキを得る。また、比較例１〜１２は、組成比による効果の違いを示すためのものである。また、比較例１３〜１６は蛍光顔料の代わりに着色顔料を用いて混合した偽造防止インキを得る。なお、ポリエステルウレタン樹脂には商品名「ＵＲ９５００」（東洋紡績（株）製）、塩化ビニル・酢酸ビニル共重合体には商品名「ＶＡＧＨ」（ユニオンカーバイト社製）、溶剤にはメチルエチルケトンとトルエンとを１対１で混合したもの、蛍光顔料には商品名「エポカラーＦＰ−１１４」（（株）日本触媒製）、パール顔料には商品名「ＭＢ−１００ＲＦ」（日本光研工業（株）製）を用いた。また、着色顔料には商品名「マイクロリスレッドＢＲ―Ｋ」（日本チバガイギー社製）を用いた。これらの配合量（重量部）を以下に示す。
【００５１】
本発明における偽造防止印刷物上の偽造防止層を形成するための偽造防止インキの組成について、以下に例示する。
（実施例１）
ポリエステルウレタン樹脂　　　　・・・・・・　　６．２５（重量部）
「商品名：ＵＲ９５００（東洋紡績（株）製）」
塩化ビニル・酢酸ビニル共重合体　・・・・・・　　６．２５（重量部）
「商品名：ＶＡＧＨ（ユニオンカーバイド社製）」
蛍光顔料　　　　　　　　　　　　・・・・・・　　９．３５（重量部）
「商品名：エポカラー　ＦＰ−１１４（（株）日本触媒製）」
パール顔料　　　　　　　　　　　・・・・・・　　９．３５（重量部）
「商品名：ＭＢ−１００ＲＦ（日本光研工業（株）製）」
溶剤　　　　　　　　　　　　　　・・・・・・　６８．８０（重量部）
メチルエチルケトン：トルエン＝１：１
【００５２】
（実施例２）
ポリエステルウレタン樹脂　　　　・・・・・・　　６．９４（重量部）
「商品名：ＵＲ９５００（東洋紡績（株）製）」
塩化ビニル・酢酸ビニル共重合体　・・・・・・　　６．９４（重量部）
「商品名：ＶＡＧＨ（ユニオンカーバイド社製）」
蛍光顔料　　　　　　　　　　　　・・・・・・　　５．１８（重量部）
「商品名：エポカラー　ＦＰ−１１４（（株）日本触媒製）」
パール顔料　　　　　　　　　　　・・・・・・　　５．１８（重量部）
「商品名：ＭＢ−１００ＲＦ（日本光研工業（株）製）」
溶剤　　　　　　　　　　　　　　・・・・・・　７５．７６（重量部）
メチルエチルケトン：トルエン＝１：１
【００５３】
（実施例３）
ポリエステルウレタン樹脂　　　　・・・・・・　　９．４８（重量部）
「商品名：ＵＲ９５００（東洋紡績（株）製）」
塩化ビニル・酢酸ビニル共重合体　・・・・・・　　９．４８（重量部）
「商品名：ＶＡＧＨ（ユニオンカーバイド社製）」
蛍光顔料　　　　　　　　　　　　・・・・・・　　２．３７（重量部）
「商品名：エポカラー　ＦＰ−１１４（（株）日本触媒製）」
パール顔料　　　　　　　　　　　・・・・・・　　２．３７（重量部）
「商品名：ＭＢ−１００ＲＦ（日本光研工業（株）製）」
溶剤　　　　　　　　　　　　　　・・・・・・　７６．３０（重量部）
メチルエチルケトン：トルエン＝１：１
【００５４】
（実施例４）
ポリエステルウレタン樹脂　　　　・・・・・・　　７．１７（重量部）
「商品名：ＵＲ９５００（東洋紡績（株）製）」
塩化ビニル・酢酸ビニル共重合体　・・・・・・　　７．１７（重量部）
「商品名：ＶＡＧＨ（ユニオンカーバイド社製）」
蛍光顔料　　　　　　　　　　　　・・・・・・　　３．２３（重量部）
「商品名：エポカラー　ＦＰ−１１４（（株）日本触媒製）」
パール顔料　　　　　　　　　　　・・・・・・　　７．５３（重量部）
「商品名：ＭＢ−１００ＲＦ（日本光研工業（株）製）」
溶剤　　　　　　　　　　　　　　・・・・・・　７４．９０（重量部）
メチルエチルケトン：トルエン＝１：１
【００５５】
（実施例５）
ポリエステルウレタン樹脂　　　　・・・・・・　　７．７１（重量部）
「商品名：ＵＲ９５００（東洋紡績（株）製）」
塩化ビニル・酢酸ビニル共重合体　・・・・・・　　７．７１（重量部）
「商品名：ＶＡＧＨ（ユニオンカーバイド社製）」
蛍光顔料　　　　　　　　　　　　・・・・・・　　０．７０（重量部）
「商品名：エポカラー　ＦＰ−１１４（（株）日本触媒製）」
パール顔料　　　　　　　　　　　・・・・・・　２２．４８（重量部）
「商品名：ＭＢ−１００ＲＦ（日本光研工業（株）製）」
溶剤　　　　　　　　　　　　　　・・・・・・　６１．４０（重量部）
メチルエチルケトン：トルエン＝１：１
【００５６】
（実施例６）
ポリエステルウレタン樹脂　　　　・・・・・・　　８．６７（重量部）
「商品名：ＵＲ９５００（東洋紡績（株）製）」
塩化ビニル・酢酸ビニル共重合体　・・・・・・　　８．６７（重量部）
「商品名：ＶＡＧＨ（ユニオンカーバイド社製）」
蛍光顔料　　　　　　　　　　　　・・・・・・　　０．３９（重量部）
「商品名：エポカラー　ＦＰ−１１４（（株）日本触媒製）」
パール顔料　　　　　　　　　　　・・・・・・　１２．５９（重量部）
「商品名：ＭＢ−１００ＲＦ（日本光研工業（株）製）」
溶剤　　　　　　　　　　　　　　・・・・・・　６９．６８（重量部）
メチルエチルケトン：トルエン＝１：１
【００５７】
（実施例７）
ポリエステルウレタン樹脂　　　　・・・・・・　　９．５３（重量部）
「商品名：ＵＲ９５００（東洋紡績（株）製）」
塩化ビニル・酢酸ビニル共重合体　・・・・・・　　９．５３（重量部）
「商品名：ＶＡＧＨ（ユニオンカーバイド社製）」
蛍光顔料　　　　　　　　　　　　・・・・・・　　０．１４（重量部）
「商品名：エポカラー　ＦＰ−１１４（（株）日本触媒製）」
パール顔料　　　　　　　　　　　・・・・・・　　４．６２（重量部）
「商品名：ＭＢ−１００ＲＦ（日本光研工業（株）製）」
溶剤　　　　　　　　　　　　　　・・・・・・　７６．１８（重量部）
メチルエチルケトン：トルエン＝１：１
【００５８】
本発明における偽造防止印刷物上の偽造防止層と比較するための比較例に関わるインキの組成について、以下に例示する。
（比較例１）
ポリエステルウレタン樹脂　　　　・・・・・・　　６．３４（重量部）
「商品名：ＵＲ９５００（東洋紡績（株）製）」
塩化ビニル・酢酸ビニル共重合体　・・・・・・　　６．３４（重量部）
「商品名：ＶＡＧＨ（ユニオンカーバイド社製）」
蛍光顔料　　　　　　　　　　　　・・・・・・　１１．１８（重量部）
「商品名：エポカラー　ＦＰ−１１４（（株）日本触媒製）」
パール顔料　　　　　　　　　　　・・・・・・　　７．４６（重量部）
「商品名：ＭＢ−１００ＲＦ（日本光研工業（株）製）」
溶剤　　　　　　　　　　　　　　・・・・・・　６８．６８（重量部）
メチルエチルケトン：トルエン＝１：１
【００５９】
（比較例２）
ポリエステルウレタン樹脂　　　　・・・・・・　　６．９１（重量部）
「商品名：ＵＲ９５００（東洋紡績（株）製）」
塩化ビニル・酢酸ビニル共重合体　・・・・・・　　６．９１（重量部）
「商品名：ＶＡＧＨ（ユニオンカーバイド社製）」
蛍光顔料　　　　　　　　　　　　・・・・・・　　６．１８（重量部）
「商品名：エポカラー　ＦＰ−１１４（（株）日本触媒製）」
パール顔料　　　　　　　　　　　・・・・・・　　４．１２（重量部）
「商品名：ＭＢ−１００ＲＦ（日本光研工業（株）製）」
溶剤　　　　　　　　　　　　　　・・・・・・　７５．８８（重量部）
メチルエチルケトン：トルエン＝１：１
【００６０】
（比較例３）
ポリエステルウレタン樹脂　　　　・・・・・・　　９．４８（重量部）
「商品名：ＵＲ９５００（東洋紡績（株）製）」
塩化ビニル・酢酸ビニル共重合体　・・・・・・　　９．４８（重量部）
「商品名：ＶＡＧＨ（ユニオンカーバイド社製）」
蛍光顔料　　　　　　　　　　　　・・・・・・　　２．８４（重量部）
「商品名：エポカラー　ＦＰ−１１４（（株）日本触媒製）」
パール顔料　　　　　　　　　　　・・・・・・　　１．９０（重量部）
「商品名：ＭＢ−１００ＲＦ（日本光研工業（株）製）」
溶剤　　　　　　　　　　　　　　・・・・・・　７６．３０（重量部）
メチルエチルケトン：トルエン＝１：１
【００６１】
（比較例４）
ポリエステルウレタン樹脂　　　　・・・・・・　　５．９９（重量部）
「商品名：ＵＲ９５００（東洋紡績（株）製）」
塩化ビニル・酢酸ビニル共重合体　・・・・・・　　５．９９（重量部）
「商品名：ＶＡＧＨ（ユニオンカーバイド社製）」
蛍光顔料　　　　　　　　　　　　・・・・・・　１０．３３（重量部）
「商品名：エポカラー　ＦＰ−１１４（（株）日本触媒製）」
パール顔料　　　　　　　　　　　・・・・・・　１０．３３（重量部）
「商品名：ＭＢ−１００ＲＦ（日本光研工業（株）製）」
溶剤　　　　　　　　　　　　　　・・・・・・　６７．３６（重量部）
メチルエチルケトン：トルエン＝１：１
【００６２】
（比較例５）
ポリエステルウレタン樹脂　　　　・・・・・・　　９．０３（重量部）
「商品名：ＵＲ９５００（東洋紡績（株）製）」
塩化ビニル・酢酸ビニル共重合体　・・・・・・　　９．０３（重量部）
「商品名：ＶＡＧＨ（ユニオンカーバイド社製）」
蛍光顔料　　　　　　　　　　　　・・・・・・　　１．８１（重量部）
「商品名：エポカラー　ＦＰ−１１４（（株）日本触媒製）」
パール顔料　　　　　　　　　　　・・・・・・　　１．８１（重量部）
「商品名：ＭＢ−１００ＲＦ（日本光研工業（株）製）」
溶剤　　　　　　　　　　　　　　・・・・・・　７８．３２（重量部）
メチルエチルケトン：トルエン＝１：１
【００６３】
（比較例６）
ポリエステルウレタン樹脂　　　　・・・・・・　　６．０８（重量部）
「商品名：ＵＲ９５００（東洋紡績（株）製）」
塩化ビニル・酢酸ビニル共重合体　・・・・・・　　６．０８（重量部）
「商品名：ＶＡＧＨ（ユニオンカーバイド社製）」
蛍光顔料　　　　　　　　　　　　・・・・・・　　６．２５（重量部）
「商品名：エポカラー　ＦＰ−１１４（（株）日本触媒製）」
パール顔料　　　　　　　　　　　・・・・・・　１４．５７（重量部）
「商品名：ＭＢ−１００ＲＦ（日本光研工業（株）製）」
溶剤　　　　　　　　　　　　　　・・・・・・　６７．０２（重量部）
メチルエチルケトン：トルエン＝１：１
【００６４】
（比較例７）
ポリエステルウレタン樹脂　　　　・・・・・・　　８．０１（重量部）
「商品名：ＵＲ９５００（東洋紡績（株）製）」
塩化ビニル・酢酸ビニル共重合体　・・・・・・　　８．０１（重量部）
「商品名：ＶＡＧＨ（ユニオンカーバイド社製）」
蛍光顔料　　　　　　　　　　　　・・・・・・　　０．９６（重量部）
「商品名：エポカラー　ＦＰ−１１４（（株）日本触媒製）」
パール顔料　　　　　　　　　　　・・・・・・　　２．２４（重量部）
「商品名：ＭＢ−１００ＲＦ（日本光研工業（株）製）」
溶剤　　　　　　　　　　　　　　・・・・・・　８０．７８（重量部）
メチルエチルケトン：トルエン＝１：１
【００６５】
（比較例８）
ポリエステルウレタン樹脂　　　　・・・・・・　　７．４２（重量部）
「商品名：ＵＲ９５００（東洋紡績（株）製）」
塩化ビニル・酢酸ビニル共重合体　・・・・・・　　７．４２（重量部）
「商品名：ＶＡＧＨ（ユニオンカーバイド社製）」
蛍光顔料　　　　　　　　　　　　・・・・・・　　０．７６（重量部）
「商品名：エポカラー　ＦＰ−１１４（（株）日本触媒製）」
パール顔料　　　　　　　　　　　・・・・・・　２４．５０（重量部）
「商品名：ＭＢ−１００ＲＦ（日本光研工業（株）製）」
溶剤　　　　　　　　　　　　　　・・・・・・　５９．９０（重量部）
メチルエチルケトン：トルエン＝１：１
【００６６】
（比較例９）
ポリエステルウレタン樹脂　　　　・・・・・・　　９．９５（重量部）
「商品名：ＵＲ９５００（東洋紡績（株）製）」
塩化ビニル・酢酸ビニル共重合体　・・・・・・　　９．９５（重量部）
「商品名：ＶＡＧＨ（ユニオンカーバイド社製）」
蛍光顔料　　　　　　　　　　　　・・・・・・　　０．１２（重量部）
「商品名：エポカラー　ＦＰ−１１４（（株）日本触媒製）」
パール顔料　　　　　　　　　　　・・・・・・　　３．８６（重量部）
「商品名：ＭＢ−１００ＲＦ（日本光研工業（株）製）」
溶剤　　　　　　　　　　　　　　・・・・・・　７６．１２（重量部）
メチルエチルケトン：トルエン＝１：１
【００６７】
（比較例１０）
ポリエステルウレタン樹脂　　　　・・・・・・　　７．７１（重量部）
「商品名：ＵＲ９５００（東洋紡績（株）製）」
塩化ビニル・酢酸ビニル共重合体　・・・・・・　　７．７１（重量部）
「商品名：ＶＡＧＨ（ユニオンカーバイド社製）」
蛍光顔料　　　　　　　　　　　　・・・・・・　　０．２３（重量部）
「商品名：エポカラー　ＦＰ−１１４（（株）日本触媒製）」
パール顔料　　　　　　　　　　　・・・・・・　２２．９１（重量部）
「商品名：ＭＢ−１００ＲＦ（日本光研工業（株）製）」
溶剤　　　　　　　　　　　　　　・・・・・・　６１．４４（重量部）
メチルエチルケトン：トルエン＝１：１
【００６８】
（比較例１１）
ポリエステルウレタン樹脂　　　　・・・・・・　１０．１９（重量部）
「商品名：ＵＲ９５００（東洋紡績（株）製）」
塩化ビニル・酢酸ビニル共重合体　・・・・・・　１０．１９（重量部）
「商品名：ＶＡＧＨ（ユニオンカーバイド社製）」
蛍光顔料　　　　　　　　　　　　・・・・・・　　０．１５（重量部）
「商品名：エポカラー　ＦＰ−１１４（（株）日本触媒製）」
パール顔料　　　　　　　　　　　・・・・・・　１５．１３（重量部）
「商品名：ＭＢ−１００ＲＦ（日本光研工業（株）製）」
溶剤　　　　　　　　　　　　　　・・・・・・　６４．３４（重量部）
メチルエチルケトン：トルエン＝１：１
【００６９】
（比較例１２）
ポリエステルウレタン樹脂　　　　・・・・・・　　９．５６（重量部）
「商品名：ＵＲ９５００（東洋紡績（株）製）」
塩化ビニル・酢酸ビニル共重合体　・・・・・・　　９．５６（重量部）
「商品名：ＶＡＧＨ（ユニオンカーバイド社製）」
蛍光顔料　　　　　　　　　　　　・・・・・・　　０．０５（重量部）
「商品名：エポカラー　ＦＰ−１１４（（株）日本触媒製）」
パール顔料　　　　　　　　　　　・・・・・・　　４．７３（重量部）
「商品名：ＭＢ−１００ＲＦ（日本光研工業（株）製）」
溶剤　　　　　　　　　　　　　　・・・・・・　７６．１０（重量部）
メチルエチルケトン：トルエン＝１：１
【００７０】
（比較例１３）
ポリエステルウレタン樹脂　　　　・・・・・・　　４．３２（重量部）
「商品名：ＵＲ９５００（東洋紡績（株）製）」
塩化ビニル・酢酸ビニル共重合体　・・・・・・　　４．３２（重量部）
「商品名：ＶＡＧＨ（ユニオンカーバイド社製）」
着色顔料　　　　　　　　　　　　・・・・・・　　６．４７（重量部）
「商品名：マイクロリスレッドＢＲ−Ｋ（日本チバガイギー社製）」
パール顔料　　　　　　　　　　　・・・・・・　　６．４７（重量部）
「商品名：ＭＢ−１００ＲＦ（日本光研工業（株）製）」
溶剤　　　　　　　　　　　　　　・・・・・・　７８．４２（重量部）
メチルエチルケトン：トルエン＝１：１
【００７１】
（比較例１４）
ポリエステルウレタン樹脂　　　　・・・・・・　　６．７０（重量部）
「商品名：ＵＲ９５００（東洋紡績（株）製）」
塩化ビニル・酢酸ビニル共重合体　・・・・・・　　６．７０（重量部）
「商品名：ＶＡＧＨ（ユニオンカーバイド社製）」
着色顔料　　　　　　　　　　　　・・・・・・　　５．０３（重量部）
「商品名：マイクロリスレッドＢＲ−Ｋ（日本チバガイギー社製）」
パール顔料　　　　　　　　　　　・・・・・・　　５．０３（重量部）
「商品名：ＭＢ−１００ＲＦ（日本光研工業（株）製）」
溶剤　　　　　　　　　　　　　　・・・・・・　７６．５４（重量部）
メチルエチルケトン：トルエン＝１：１
【００７２】
（比較例１５）
ポリエステルウレタン樹脂　　　　・・・・・・　　４．５９（重量部）
「商品名：ＵＲ９５００（東洋紡績（株）製）」
塩化ビニル・酢酸ビニル共重合体　・・・・・・　　４．５９（重量部）
「商品名：ＶＡＧＨ（ユニオンカーバイド社製）」
着色顔料　　　　　　　　　　　　・・・・・・　　４．１３（重量部）
「商品名：マイクロリスレッドＢＲ−Ｋ（日本チバガイギー社製）」
パール顔料　　　　　　　　　　　・・・・・・　　９．６５（重量部）
「商品名：ＭＢ−１００ＲＦ（日本光研工業（株）製）」
溶剤　　　　　　　　　　　　　　・・・・・・　７７．０４（重量部）
メチルエチルケトン：トルエン＝１：１
【００７３】
（比較例１６）
ポリエステルウレタン樹脂　　　　・・・・・・　　４．５８（重量部）
「商品名：ＵＲ９５００（東洋紡績（株）製）」
塩化ビニル・酢酸ビニル共重合体　・・・・・・　　４．５８（重量部）
「商品名：ＶＡＧＨ（ユニオンカーバイド社製）」
着色顔料　　　　　　　　　　　　・・・・・・　　０．４１（重量部）
「商品名：マイクロリスレッドＢＲ−Ｋ（日本チバガイギー社製）」
パール顔料　　　　　　　　　　　・・・・・・　１３．３５（重量部）
「商品名：ＭＢ−１００ＲＦ（日本光研工業（株）製）」
溶剤　　　　　　　　　　　　　　・・・・・・　７７．０８（重量部）
メチルエチルケトン：トルエン＝１：１
【００７４】
上記実施例１〜７、比較例１〜１６による組成の塗料を、バーコータを用いて白色ＰＥＴ（Ｅ−２２、東レ製）に塗布後、乾燥させて厚さ１〜５μｍの偽造防止層を形成した。この形成した偽造防止層を有する偽造防止印刷物を以下に示す３つの基準で評価した。また、３つの基準による評価結果を表１に示す。
【００７５】
カラー複写機（ＤｏｃｕＣｏｌｏｒ　１２５０ＣＰ　ゼロックス製）でカラーコピーをとり、偽造防止印刷物と複写物とを比較した（カラーコピー防止効果）。
【００７６】
着色顔料の色相およびパール顔料の色相がどちらも見えるかどうかを目視により判断した（着色顔料およびパール顔料の色相の見え方）。
【００７７】
偽造防止層の密着性を確認するため、粘着テープを貼りつけてから１分後に強くはがした（密着性）。
【００７８】
【表１】
2004002565.tif 000003
【００７９】
表１を参照しながら本発明の偽造防止インキ及び比較例のインキの特性について検証する。
【００８０】
着色顔料およびパール顔料の色相の観点から調べる。比較例１〜３、１３、１４は、印刷層が二色性を持たず、どちらか一方の顔料しか見えない。これは着色顔料とパール顔料との混合比において、着色顔料の割合がパール顔料に比べて大きいためパール顔料の色相が見えなくなってしまうためである。また同様に、比較例１０〜１２もどちらか一方しか見えない。これはパール顔料の割合が着色顔料の割合に比べて大きいため着色顔料の色相が見えなくなってしまうためである。比較例５、７、９は、バインダ樹脂に対する着色顔料とパール顔料との割合が低いため混合したインキの色相が淡くなり、どちらか一方の顔料しか認識できなくなってしまうためである。
【００８１】
次に、密着性の観点から調べる。
比較例４、６、８、１３、１５、１６は、印刷層の塗膜が剥がれてしまう。これは、バインダ樹脂に対する着色顔料とパール顔料との割合が過剰となってしまい、結合性が減少してしまったためである。
【００８２】
このように実施例から以下の効果が得られた。
第１として、着色顔料に蛍光顔料を使用すること。蛍光顔料でないとカラー複写機により色相が再現されてしまう。
【００８３】
第２として、バインダ樹脂１００に対する蛍光顔料およびパール顔料の割合が、２５〜１５０％の範囲にあること。バインダ樹脂１００に対して蛍光顔料およびパール顔料の割合が２５％未満では、蛍光顔料およびパール顔料の両方が見えない。また、バインダ樹脂１００に対して蛍光顔料およびパール顔料の割合が１５０％を超えると、蛍光顔料とパール顔料とがバインダ樹脂に対して過剰となり、印刷層の塗膜がもろくなる。
【００８４】
第３として、蛍光顔料とパール顔料との混合比（重量比）が蛍光顔料：パール顔料＝５０（蛍光顔料）：５０（パール顔料）〜３（蛍光顔料）：９７（パール顔料）の範囲にあること。上記範囲を外れると蛍光顔料およびパール顔料の両方の色相が見えない。
【００８５】
第４として、パール顔料の色相と蛍光顔料の色相とは、補色または補色に近いことによりパール顔料の色相が目立つ。
【００８６】
なお上述する実施形態は本発明の好適な実施形態の一例であって本発明の主旨を逸脱しない範囲内において種々変形実施可能である。
【００８７】
【発明の効果】
以上の説明より明らかなように本発明によれば、パール顔料と蛍光顔料とを混合することにより、パール顔料特有の光輝性があり見る角度により色彩が異なる性質と、蛍光顔料特有の鮮明な色彩を放つ性質とにより、複写物の判定が容易となる偽造防止層を形成することができる偽造防止インキを提供することができる。また、その偽造防止層を備えた偽造防止印刷物は、カラー複写機による色再現が困難で、蛍光ペン用いた偽造も困難となり、目視による複写物か否かの判断が容易となる。
【００８８】
また、バインダ樹脂に対する蛍光顔料およびパール顔料の割合が、バインダ樹脂１００に対して蛍光顔料およびパール顔料が、２５〜１５０％の範囲にある偽造防止インキにより形成した偽造防止層を備えた偽造防止印刷物は、カラー複写機による色再現が困難であり、かつ、蛍光顔料およびパール顔料の両方が見えることで、目視による複写物か否かの判断が容易となる。
【００８９】
また、蛍光顔料とパール顔料との混合比（重量比）が蛍光顔料：パール顔料＝５０（蛍光顔料）：５０（パール顔料）〜３（蛍光顔料）：９７（パール顔料）の範囲にある偽造防止インキにより形成した偽造防止層を備えた偽造防止印刷物は、カラー複写機による色再現が困難であり、かつ、蛍光顔料およびパール顔料の両方が見えることで、目視による複写物か否かの判断が容易となる。
【００９０】
また、パール顔料の色相と蛍光顔料の色相とが、補色の関係にあるように混合した偽造防止インキにより形成した偽造防止層を備えた偽造防止印刷物は、パール顔料特有の色感を得ることができ、カラー複写機による色再現が困難であり、かつ、目視による複写物か否かの判断が容易となる。
【図面の簡単な説明】
【図１】本発明における偽造防止印刷物の第１の実施例を示す図である。
【図２】本発明における偽造防止印刷物の第２の実施例を示す図である。
【図３】本発明における偽造防止印刷物の第３の実施例を示す図である。
【図４】本発明における偽造防止印刷物の第４の実施例を示す図である。
【符号の説明】
１　基材
２　印字記録層
３　印刷層
４　偽造防止層
５　保護層
６　磁気記録層
【図１】
2004002565.tif 000004
【図２】
2004002565.tif 000005
【図３】
2004002565.tif 000006
【図４】
2004002565.tif 000007